【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
着色剤およびワックス成分を含有するアニオン型自己水分散型ポリエステル樹脂粒子と、
個数平均一次粒子径が７〜６０ｎｍの疎水性シリカ微粒子と、
個数平均一次粒子径が１０〜４０ｎｍの疎水性酸化チタン微粒子と、
個数平均一次粒子径が１００〜６００ｎｍの疎水性シリカ微粒子と、
を有することを特徴とする負帯電性トナー。
【請求項２】
着色剤およびワックス成分を含有するアニオン型自己水分散型ポリエステル樹脂粒子と、
個数平均一次粒子径が７〜６０ｎｍの疎水性シリカ微粒子と、
個数平均一次粒子径が１０〜４０ｎｍの疎水性酸化チタン微粒子、
個数平均一次粒子径が１００〜６００ｎｍの疎水性α型アルミナ微粒子と、
を有することを特徴とする負帯電性トナー。
【請求項３】
個数平均一次粒子径が１００〜６００ｎｍの疎水性シリカ微粒子を有する請求項２に記載の負帯電性トナー。
【請求項４】
前記トナー母粒子の仕事関数が５．３〜５．７ｅＶ、前記個数平均一次粒子径が１００〜６００ｎｍの疎水性シリカ微粒子の仕事関数が５．０〜５．３ｅＶ、前記疎水性α型アルミナ微粒子の４．９〜５．２ｅＶである請求項３に記載の負帯電性トナー。
【請求項５】
正帯電性シリカ微粒子および金属石鹸粒子を含む請求項１ないし請求項４のいずれか１項に記載の負帯電性トナー。
【請求項６】
着色剤およびワックス成分を含有するアニオン型自己水分散型ポリエステル樹脂粒子と、水性媒体とを有する転相乳化液に分散安定剤及び電解質を添加し、
前記分散安定剤及び電解質を添加した前記アニオン型自己水分散型ポリエステル樹脂粒子を凝集・合一してトナー母粒子を作成し、
前記トナー母粒子に個数平均一次粒子径が７〜６０ｎｍの疎水性シリカ微粒子および個数平均一次粒子径が１００〜６００ｎｍの疎水性シリカ微粒子を外添し、
個数平均一次粒子径が１０〜４０ｎｍの疎水性酸化チタン微粒子および個数平均一次粒子径が１００〜６００ｎｍの疎水性α型アルミナ微粒子を外添処理することを特徴とする負帯電性トナーの製造方法。
【請求項７】
着色剤およびワックス成分を含有するアニオン型自己水分散型ポリエステル樹脂粒子と、水性媒体とを有する転相乳化液に分散安定剤及び電解質を添加し、
前記分散安定剤及び前記電解質を添加した前記アニオン型自己水分散型ポリエステル樹脂粒子を凝集・合一してトナー母粒子を作成し、
前記トナー母粒子に個数平均一次粒子径が７〜６０ｎｍの疎水性シリカ微粒子を外添処理し、
個数平均一次粒子径が１０〜４０ｎｍの疎水性酸化チタン微粒子および個数平均一次粒子径が１００〜６００ｎｍの疎水性α型アルミナ微粒子を外添処理することを特徴とする負帯電性トナーの製造方法。
【請求項８】
着色剤およびワックス成分を含有するアニオン型自己水分散型ポリエステル樹脂粒子と、水性媒体とを有する転相乳化液に分散安定剤及び電解質を添加し、前記分散安定剤及び前記電解質を添加した前記アニオン型自己水分散型ポリエステル樹脂粒子を凝集・合一してトナー母粒子を作成し、
前記トナー母粒子に個数平均一次粒子径が７〜６０ｎｍの疎水性シリカ微粒子および個数平均一次粒子径が１００〜６００ｎｍの疎水性シリカ微粒子を外添処理し、
個数平均一次粒子径が１０〜４０ｎｍの疎水性酸化チタン微粒子を外添処理することを特徴とする負帯電性トナーの製造方法。
【請求項９】
着色剤およびワックス成分を含有するアニオン型自己水分散型ポリエステル樹脂粒子と、
個数平均一次粒子径が７〜６０ｎｍの疎水性シリカ微粒子と、
個数平均一次粒子径が１０〜４０ｎｍの疎水性酸化チタン微粒子と、
個数平均一次粒子径が１００〜６００ｎｍの疎水性シリカ微粒子により外添処理した負帯電性トナーを用いることを特徴とする画像形成装置。
【手続補正２】
【補正対象書類名】明細書
【補正対象項目名】発明の名称
【補正方法】変更
【補正の内容】
【発明の名称】負帯電性トナー、その製造方法および画像形成装置
【手続補正３】
【補正対象書類名】明細書
【補正対象項目名】０００１
【補正方法】変更
【補正の内容】
【０００１】
本発明は、電子写真法、静電記録、静電印刷等に使用される負帯電性トナー、その製造方法および画像形成装置に関する。
【手続補正４】
【補正対象書類名】明細書
【補正対象項目名】００１１
【補正方法】変更
【補正の内容】
【００１１】
本発明の負帯電性トナーは、着色剤およびワックス成分を含有するアニオン型自己水分散型ポリエステル樹脂粒子と、
個数平均一次粒子径が７〜６０ｎｍの疎水性シリカ微粒子と、
個数平均一次粒子径が１０〜４０ｎｍの疎水性酸化チタン微粒子と、
個数平均一次粒子径が１００〜６００ｎｍの疎水性シリカ微粒子と、
を有することを特徴とする。
また、本発明の他の負帯電性トナーは、着色剤およびワックス成分を含有するアニオン型自己水分散型ポリエステル樹脂粒子と、
個数平均一次粒子径が７〜６０ｎｍの疎水性シリカ微粒子と、
個数平均一次粒子径が１０〜４０ｎｍの疎水性酸化チタン微粒子、
個数平均一次粒子径が１００〜６００ｎｍの疎水性α型アルミナ微粒子と、
を有することを特徴とする。
また、上記の他の負帯電性トナーが個数平均一次粒子径が１００〜６００ｎｍの疎水性シリカ微粒子を有するものである。
【手続補正５】
【補正対象書類名】明細書
【補正対象項目名】００１２
【補正方法】変更
【補正の内容】
【００１２】
また、前記トナー母粒子の仕事関数が５．３〜５．７ｅＶ、前記個数平均一次粒子径が１００〜６００ｎｍの疎水性シリカ微粒子の仕事関数が５．０〜５．３ｅＶ、前記疎水性α型アルミナ微粒子の４．９〜５．２ｅＶのものである。
【手続補正６】
【補正対象書類名】明細書
【補正対象項目名】００１３
【補正方法】変更
【補正の内容】
【００１３】
また、上記の負帯電性トナーが正帯電性シリカ微粒子および金属石鹸粒子を含むものである。
【手続補正７】
【補正対象書類名】明細書
【補正対象項目名】００１４
【補正方法】変更
【補正の内容】
【００１４】
本発明の負帯電性トナーの製造方法は、着色剤およびワックス成分を含有するアニオン型自己水分散型ポリエステル樹脂粒子と、水性媒体とを有する転相乳化液に分散安定剤及び電解質を添加し、前記分散安定剤及び電解質を添加した前記アニオン型自己水分散型ポリエステル樹脂粒子を凝集・合一してトナー母粒子を作成し、
前記トナー母粒子に個数平均一次粒子径が７〜６０ｎｍの疎水性シリカ微粒子および個数平均一次粒子径が１００〜６００ｎｍの疎水性シリカ微粒子を外添し、
個数平均一次粒子径が１０〜４０ｎｍの疎水性酸化チタン微粒子および個数平均一次粒子径が１００〜６００ｎｍの疎水性α型アルミナ微粒子を外添処理することを特徴とする。
本発明の他の負帯電性トナーの製造方法は、着色剤およびワックス成分を含有するアニオン型自己水分散型ポリエステル樹脂粒子と、水性媒体とを有する転相乳化液に分散安定剤及び電解質を添加し、前記分散安定剤及び電解質を添加した前記アニオン型自己水分散型ポリエステル樹脂粒子を凝集・合一してトナー母粒子を作成し、
前記トナー母粒子に個数平均一次粒子径が７〜６０ｎｍの疎水性シリカ微粒子を外添処理し、
個数平均一次粒子径が１０〜４０ｎｍの疎水性酸化チタン微粒子および個数平均一次粒子径が１００〜６００ｎｍの疎水性α型アルミナ微粒子を外添処理することを特徴とする。
また、本発明のさらに他の負帯電性トナーの製造方法は、着色剤およびワックス成分を含有するアニオン型自己水分散型ポリエステル樹脂粒子と、水性媒体とを有する転相乳化液に分散安定剤及び電解質を添加し、前記分散安定剤及び電解質を添加した前記アニオン型自己水分散型ポリエステル樹脂粒子を凝集・合一してトナー母粒子を作成し、
前記トナー母粒子に個数平均一次粒子径が７〜６０ｎｍの疎水性シリカ微粒子および個数平均一次粒子径が１００〜６００ｎｍの疎水性シリカ微粒子を外添処理し、
個数平均一次粒子径が１０〜４０ｎｍの疎水性酸化チタン微粒子を外添処理することを特徴とする。
【手続補正８】
【補正対象書類名】明細書
【補正対象項目名】００１５
【補正方法】変更
【補正の内容】
【００１５】
本発明の画像形成装置は、着色剤およびワックス成分を含有するアニオン型自己水分散型ポリエステル樹脂粒子と、
個数平均一次粒子径が７〜６０ｎｍの疎水性シリカ微粒子と、
個数平均一次粒子径が１０〜４０ｎｍの疎水性酸化チタン微粒子と、
個数平均一次粒子径が１００〜６００ｎｍの疎水性シリカ微粒子により外添処理した負帯電性トナーを用いることを特徴とする。
【手続補正９】
【補正対象書類名】明細書
【補正対象項目名】００１６
【補正方法】削除
【補正の内容】